(57)【要約】      （修正有）【課題】フッ素樹脂が本来持つ高い透明性、機械特性、耐候性などの特性を損なうことなく、熱線遮断機能を有し、透明感のあるフッ素樹脂フィルムを用いた採光窓を提供する。【解決手段】窓枠１と、窓枠の開口部に張設された熱線遮断性プラスチックフィルム４からなり、熱線遮断性プラスチックフィルムが、熱線遮断性金属酸化物粒子を含有するフッ素樹脂フィルムであり、さらに熱線遮断性金属酸化物粒子が酸化インジウム錫粒子であることを特徴とする。【選択図】図１
0003190490.tif 000002
【実用新案登録請求の範囲】
【請求項１】
窓枠と、該窓枠の開口部に張設された熱線遮断性プラスチックフィルムからなる採光窓。
【請求項２】
熱線遮断性プラスチックフィルムが、熱線遮断性金属酸化物粒子を含有するフッ素樹脂フィルムである請求項１記載の採光窓。
【請求項３】
該熱線遮断性金属酸化物粒子が酸化インジウム錫粒子である請求項２記載の採光窓。
【請求項４】
該フッ素樹脂フィルムのフィルム厚さが１０〜５００μｍである請求項１〜３のいずれかに記載の採光窓。
【考案の詳細な説明】
【技術分野】
【０００１】
本考案は、熱線遮断性に優れた採光窓に関する。詳しくは、熱線遮断性に優れ、且つ透明性を有するフッ素樹脂フィルムを用いた採光窓に関する。
【背景技術】
【０００２】
家屋等に使用される採光窓は、一般にはガラス板が使用され、光線透過性に優れる反面、赤外線光（熱線）をも高い透過率で透過させ、室内の温度上昇を招く。この問題を解決するために、ガラス窓の断熱性を高める手法として、例えば特許文献１には既設のガラス窓に透明熱線反射シートを具備した熱線遮断窓ガラスが開示されている。
【先行技術文献】
【特許文献】
【０００３】
【特許文献１】特開２０１０−２４３９８１号公報
【考案の概要】
【考案が解決しようとする課題】
【０００４】
特許文献１のガラス窓外張りフィルムは、基材フィルム上に２次元格子状に等間隔に配置された反射性材料で構成された金属格子からなり透明熱線反射シートであるが、赤外線遮断効果は優れるものの、透明性が不十分であり、太陽光の透過による室内の温度を抑えるが、ガラス窓が持つ特徴である透明性を損ない、外光の取り込みによる昼間の室内照明の不要化、さらには自然光による屋内展示物の自然な色の見え方の提供、また屋内から大空が見えることによる開放感の演出などの利点が損なわれる問題がある。
【０００５】
本考案は、透明性、採光性および熱線遮断性を併せ持つ採光窓を提案することによって上記問題を解決するものであり、具体的には、機械特性、透明性、耐候性等のフッ素樹脂フィルムの特性を維持したまま、熱線遮断性に優れ、且つ透明な熱線遮断性フッ素樹脂フィルムを、ガラス板に替えて使用した採光窓を提案するものである。なお本考案で言う熱線遮断性とは、一般に赤外線に分類される光線のすべてあるいは一部を反射もしくは吸収し、完全にあるいは一部を透過させない機能性を総称する。
【課題を解決するための手段】
【０００６】
上記目的を達成するため、本考案は以下の構成をとる。
（ｉ）壁面に固定された窓枠と、該窓枠の開口部に張設された熱線遮断性プラスチックフィルムからなる採光窓、
（ｉｉ）熱線遮断性プラスチックフィルムが、熱線遮断性金属酸化物粒子を含有するフッ素樹脂フィルムである請求項１記載の採光窓、
（ｉｉｉ）該金属酸化物粒子が酸化インジウム錫粒子である請求項２記載の採光窓、
（ｖｉ）該フッ素樹脂フィルムのフィルム厚さが１０〜５００μｍである請求項１〜３記載の採光窓、
としたものである。
【考案の効果】
【０００７】
本考案によれば、透明性、機械特性、耐候性などの特性を損なうことなく有害光線の透過率を抑制した熱線遮断性フッ素樹脂フィルムからなる採光窓を得ることができる。また太陽光の透過による室内の温度を抑えるが、可視光線の取り込みは可能であり、昼間の室内照明の不要化、および自然光による屋内展示物の自然な色の見え方の提供、また屋内から大空が見えることによる開放感の演出などの利点を有する。さらに通常のガラス窓との対比にあっては軽量、割れにくい、窓形状の自由なデザインが可能などの効果を有する。
【図面の簡単な説明】
【０００８】
【図１】本考案による採光窓の一例であり、（１）は単膜のフィルムを採光窓の枠に張設することによって得られる。（２）は窓の断面図であり、１枚のフィルムを使用している。
【図２】（１）はフィルムを採光窓の内外に２重に張設することによって得られる採光窓の例である。（２）は窓の断面図であり、２枚のフィルムを内外になるように使用している。
【考案を実施するための形態】
【０００９】
本考案のフッ素樹脂フィルムは、フルオロオレフィン単独重合体、フルオロオレフィン２種以上の共重合体、またはフルオロオレフィン１種以上とその他のモノマーとの共重合体からなる樹脂で構成されるフィルムである。
【００１０】
フルオロオレフィンは重合性不飽和結合とフッ素原子とを有するモノマーであり、他に水素原子や塩素原子、酸素原子などを有していてもよい。フルオロオレフィンとしては、例えば、テトラフルオロエチレン、フッ化ビニル、フッ化ビニリデン、パーフルオロアルキルビニルエーテル、クロロトリフルオロエチレン、ヘキサフルオロプロピレンが挙げられる。その他のモノマーとしては非フッ素系モノマーが好ましく、エチレン、プロピレン、ブテン、ノルボルネンなどのオレフィン類、シクロヘキシルメチルビニルエーテル、イソブチルビニルエーテル、シクロヘキシルビニルエーテル、エチルビニルエーテル、エチルアリルエーテルなどのアルケニルエーテル類、酢酸ビニル、ピバリン酸ビニル、ピバリン酸アリルなどのアルケニルエステル類が挙げられる。
【００１１】
代表的なフッ素樹脂としては、ポリテトラフルオロエチレン（ＰＴＦＥ）、テトラフルオロエチレン・ヘキサフルオロプロピレン系共重合体（ＦＥＰ）、テトラフルオロエチレン・プロピレン系共重合体、エチレン・テトラフルオロエチレン系共重合体（ＥＴＦＥ）、テトラフルオロエチレン・ヘキサフルオロプロピレン・エチレン系共重合体、テトラフルオロエチレン・パーフルオロプロピルビニルエーテル共重合体（ＰＦＡ）などのテトラフルオロエチレン・パーフルオロアルキルビニルエーテル系共重合体、ポリフッ化ビニリデン（ＰＶＤＦ）、フッ化ビニリデン・ヘキサフルオロプロピレン系共重合体、フッ化ビニリデン・テトラフルオロエチレン・ヘキサフルオロプロピレン系共重合体、ポリフッ化ビニル（ＰＶＦ）、ポリクロロトリフルオロエチレン（ＰＣＴＦＥ）、エチレン・クロロトリフルオロエチレン系共重合体（ＥＣＴＦＥ）などが挙げられるが、これらに限定されるものではなく、これらの混合物、およびこれらを主成分にしたフッ素樹脂も含まれる。
【００１２】
必要に応じてフッ素樹脂の特性を損なわない範囲で、フッ素を含まない熱可塑性樹脂、各種添加剤を配合することができる。例えば、熱可塑性樹脂としてはオレフィン系、アクリル系、エステル系、アミド系などの各種樹脂、添加剤としては各種顔料（本願発明における青色顔料とは別に）、染料、有機または無機の微粒子（本願発明における酸化インジウム錫とは別に）、充填剤、分散剤などが挙げられる。
【００１３】
窓用フィルムとして用いる場合は、製膜性、透明性、取り扱い性、コストなどからＥＴＦＥ、ＦＥＰ、ＰＶＦ、ＰＶＤＦを主成分とする樹脂が好ましく、なかでもＥＴＦＥ樹脂がより好ましい。
【００１４】
本考案における熱線遮断性金属酸化物とは、可視光に対する透過性が高く、近赤外線に対して吸収ないし反射特性を有する金属酸化物粒子である。具体的には酸化インジウム錫（ＩＴＯ；錫ドープ酸化インジウム）、酸化錫アンチモン（ＡＴＯ；アンチモンドープ酸化錫）、酸化インジウム、酸化錫、酸化亜鉛を挙げることができる。中でも、好適に用いられる酸化インジウム錫（ＩＴＯ）は、酸化インジウムと酸化錫からなる無機化合物である。
【００１５】
本実施態様でＩＴＯは微粒子として用いる。ＩＴＯ微粒子の製法は特に限定しないが、例えば、酸化インジウム粉末と酸化錫粉末を加圧成形し、焼き固める粉末焼結方法、インジウム塩および錫塩を含む水溶液を中和し、得られた共沈析出物を濾過、洗浄、乾燥後、焼成する方法などを挙げることができる。工業的に微粉化が可能であり、平均粒子径が１００ｎｍ以下のものが製造可能であることが知られている。
【００１６】
フッ素樹脂フィルム中のＩＴＯ微粒子の平均粒子径は、５〜１００ｎｍの範囲にあり、１００ｎｍ超では光線透過率の低下や着色、ヘイズの上昇があり、視認性の観点から透明性膜材として適さない。中心粒子径が５ｎｍ未満では熱線遮断効率が不十分となるばかりでなく、産業上製造が煩雑化し且つ製造上収率が極端に悪化するため適さない。
【００１７】
さらに、酸化インジウムと酸化錫の成分比は、８５：１５（重量％比、以下同）から９７：３の範囲で様々な比率のものが入手可能であり、透明性と熱線遮断性を両立させる観点からは適宜選択使用できる。熱線遮断特性、流通量を考慮すると、酸化インジウム：酸化錫＝９５：５が好ましく用いられる。
【００１８】
本実施態様のフッ素樹脂フィルムの熱線遮断性金属酸化物の含有率Ａ（重量％）は、下記式（数１）で表され、フィルム厚さｔ（μｍ）により異なる。熱線遮断効果はフィルム単位面積あたりの厚み方向に存在する熱線遮断性金属酸化物の含有率に依存するため、厚いフィルムは低濃度で効果が得られる。
【００１９】
１／ｔ≦Ａ≦２００／ｔ    数１
Ａが１／ｔより小さいと熱線遮断効果が不十分となる。Ａが２００／ｔよりも大きいと、熱線遮断性金属酸化物特有の発色が強くなり、且つヘイズが上昇し透明性が極端に失われる。
【００２０】
フィルム厚さは、１０〜５００μｍが好ましく、２０〜３００μｍがより好ましい。１０μｍ未満では腰が弱いため取り扱い性に劣り、強度が十分でない恐れがある。５００μｍ超では透明性が低下し、重量が重くなり取り扱い性に劣る恐れがある。
【００２１】
本実施態様のフッ素樹脂フィルムの波長１８００〜２２００ｎｍにおける光線透過率ＴＩＲ（％）は、熱線遮断効果の観点からは、近赤外線透過率との関係を考慮してもＴＩＲ＝０が望ましいが、本発明の目的である自然光に近い透視性を両立させるには、下記式（数２）で表される範囲が好ましい。
【００２２】
２０≦ＴＩＲ≦７０    数２
ＴＩＲを２０％以上とすれば、このために必要な酸化インジウム錫量を加え、フィルムを通して約３０メートル先の視認性を得ることができるため好ましく、ＴＩＲを７０％以下とすることで実用上必要な熱線遮断性を発揮することができる。
【００２３】
フッ素樹脂フィルム中に熱線遮断性金属酸化物を配合する方法は、特に限定しないが、熱線遮断性金属酸化物を予めフッ素樹脂等に分散させた組成物（以下、熱線遮断性金属酸化物マスタと呼ぶ。）を作製しておき、製膜する際にベースとなるフッ素樹脂に各々所定濃度となるように混合して供する方法が一般的である。形状は製膜装置への搬送性などの点でペレット状が好ましく、フッ素樹脂フィルムのベース樹脂のペレットサイズと同等にするのが好ましい。
【００２４】
熱線遮断性金属酸化物の微粒子を分散させる樹脂は、フッ素樹脂フィルムのベース樹脂と同一種または上述のフッ素系樹脂が好ましい。粒子の分散性、粒子との親和性、経済性などの観点から、分子鎖中にフッ素を含まない樹脂を用いることも出来るが、透明性や表面粗さなどの観点から、フッ素樹脂フィルムのベース樹脂と相溶性を有するものがより好ましい。
【００２５】
分散方法は特に限定しないが、熱線遮断性金属酸化物微粒子と樹脂を溶融混練する方法、熱線遮断性金属酸化物微粒子の分散液と樹脂を溶融混練と同時に分散媒を除去する方法、熱線遮断性金属酸化物微粒子を樹脂溶液に分散させたのち溶媒を除去する方法などが用いられる。いずれの方法においても、所謂バインダーとなる樹脂の混合前形状は表面積の大きい粉体状が好ましい。例えば、熱線遮断性金属酸化物微粒子を溶融混練する方法は、粉末化した樹脂と粒子粉末をタンブラー、リボンブレンダー、ナウタミキサー、ヘンシェルミキサー、プラネタリーミキサー等で混合した後、ベント付きなどの一軸または二軸押出機で溶融混練し、押出されたストランドをカッティングしてマスタペレットとする方法、または粉末化した樹脂と粒子粉末をバンバリミキサー、ニーダー、カレンダロール、加熱ニーダー等の高剪断混練装置で一次混練した樹脂組成物を予め作製し、この樹脂組成物を上記樹脂と同種または他の樹脂と混合して上記と同様にマスタペレットとする方法が知られている。必要に応じて分散剤、各種安定剤を加えることも出来るが、混練温度や製膜温度で分解しない耐熱性、耐薬品性を有するものを選ぶ必要がある。
【００２６】
粒子マスタ中の粒子濃度は、フィルムへの添加濃度の２〜１００倍の濃度で分散させたマスタチップとするのが好ましい。マスタチップは高濃度にするほど分散加工費用などの点で有利だが、１００倍以上ではベース樹脂と配合した際にマスタチップの偏在が生じて粒子分散の不均一なフィルムとなることがあり好ましくない。
【００２７】
フッ素樹脂フィルム中の熱線遮断性金属酸化物の微粒子の粒子径は、フッ素樹脂フィルムをミクロトームでスライスした断面を透過型電子顕微鏡などで観察測定できる。
【００２８】
本実施態様のフッ素樹脂フィルムは単層構成であっても、フッ素樹脂フィルムを少なくとも一層含む積層フィルムとしてもよい。例えば模様着色もしくは模様印刷フィルムを貼合すれば意匠性を付与できる。
【００２９】
フィルム化においては溶融押出製膜、カレンダ製膜、溶液製膜など公知の製膜方法が適用できるが、溶融押出製膜が膜厚制御、生産性、添加剤分散性などの観点で好ましい。フィルムは無延伸、一軸延伸、二軸延伸のいずれでも良いが、寸法安定性、透明性、製膜簡便性の点で、実質的に無配向の無延伸フィルムが好ましい。
【００３０】
本実施態様における熱線遮断性フッ素樹脂フィルムの波長３８０〜７００ｎｍにおける光線透過率Ｔｖ（％）は８５％以上であれば、光線透過性に優れることから好ましい。
【００３１】
ＩＴＯ粉末は黄色〜灰色を呈するため、自然光に近い透視性を得るために必要な青色顔料を加えることができる。
【００３２】
青色顔料としては、コバルト系、マンガン系などの無機顔料、インディゴ系、フタロシアニン系、アントラキノン系などの有機顔料が挙げられるが、フッ素樹脂に添加した際の発色性、取り扱い性などの点でコバルト系顔料、フタロシアニン系顔料が好ましく、ＩＴＯ添加による黄色味の減色効果、耐熱性、耐候性などの点でコバルト系顔料がより好ましく、コバルトブルーがさらに好ましい。
【００３３】
フッ素樹脂フィルム中の熱線遮断性金属酸化物含有率、青色顔料の含有率は、原子吸光（ＩＣＰ）分析により確認してもよく、かつ灰分の重量換算で求めてもよい。
【００３４】
また、熱線遮断性フッ素樹脂フィルムの意匠性、デザイン性等のため、表面に印刷やコーティング、蒸着、スパッタ等の表面加工、高次加工を施すことが可能である。
【００３５】
本実施態様における採光窓は、窓枠にフィルムを張設した構造のものである。窓枠材としては、特に限定されることはなく、金属、木材、樹脂等を使用できる。また窓の形としては、一般的な四角形に限定されず、建物、家屋のデザインを考慮して三角形、多角形、円形、楕円形等フィルムを張設可能な形状であれば、特に限定しない。
【００３６】
窓枠へのフィルム張設方法としては、予め用意した窓枠に対して適度な張力を掛けながら一辺ずつ金属プレート等の押さえ板で固定する方法をとることが好適である。
【００３７】
窓枠へのフィルムの固定方法としては、図１または図２に示すように窓枠の外周に沿ってフィルムを固定する方法が高い張力が得られるため好適であるが、その他の方法としてフィルムと平行な窓枠側面でフィルムを固定する方法、あるいは窓枠内面でフィルムを固定する方法なども用いることができる。
【００３８】
本考案による採光窓に用いるフィルムは一枚張りあるいは２枚張りとすることができる。採光窓の内外に２重に張設する方法は、断熱性を高めることができるので好適である。その場合、２枚のフィルムは共に熱線遮断処理されたフィルムであっても良いし、一方が本考案の範囲を満足すれば、他方に使用するフィルムは特に制限はない。またフィルムの厚さは同一であっても異なっても良い。
【実施例】
【００３９】
以下、実施例に基づいて本考案を具体的に説明するが、以下の実施例に限定されるものではない。
【００４０】
各特性は以下の測定方法に基づいて評価したものである。
【００４１】
（１）波長３８０〜７００ｎｍにおける光線透過率Ｔｖ（％）
分光光度計Ｕ−２００１（日立ハイテク（株）製）を用い、ダブルビーム直接比率測光方式で３８０〜７００ｎｍの波長範囲の透過率を連続測定し、波長１ｎｍ毎の各々透過率値（Ｔｖｉ）を得た。Ｔｖｉの総和を測定点数（ｎ）で除した値の百分率を３８０〜７００ｎｍにおける光線透過率Ｔｖ（％）とした。また、光線透過率Ｔｖ（％）は、その性質から可視光線透過率とも呼称されることがある。
【００４２】
（２）波長１８００〜２２００ｎｍにおける光線透過率ＴＩＲ（％）
分光光度計Ｕ−４１００（日立ハイテク（株）製）を用い、ダブルビーム直接比率測光方式で１８００〜２２００ｎｍの波長範囲の透過率を連続測定し、波長１ｎｍ毎の各々透過率値（ＴＩＲｉ）を得た。ＴＩＲｉの総和を測定点数（ｎ）で除した値の百分率を波長１８００〜２２００ｎｍにおける光線透過率ＴＩＲ（％）とした。また光線透過率ＴＩＲ（％）は、その性質から近赤外線透過率とも呼称されることがある。また表１記載の通り、後述の熱線遮断効率とも反比例する関係性があるもので列記する。
【００４３】
（３）粒子径
熱線遮断性金属酸化物の微粒子、青色顔料の粒子径は、粒子を含有したフッ素樹脂フィルムをフィルム面に垂直に厚さ０．１μｍ以下の超薄切片として切り出し、透過型電子顕微鏡（例えば日本電子（株）製ＪＥＭ−１２００ＥＸなど）を用い、測定倍率２０万倍以上で観察し、観測される視野のうち任意５０個体の粒子のおよそ直径が最も長くなる位置で直径を長径として測定し、その平均値を平均粒子径とした。
【００４４】
（Ａ）ＩＴＯ分散フッ素樹脂（ＩＴＯマスタ）の作製
平均粒子径３０ｎｍの酸化インジウム錫（ＩＴＯ）粉末、および予め粉体化したエチレン・テトラフルオロエチレン共重合体（ダイキン工業（株）製“ネオフロン（登録商標）”ＥＴＦＥ  ＥＰ−５２６）の混合物をバンバリミキサーで溶融混練し、ＩＴＯを２０重量％含有する組成物を得た。次いで、この組成物とエチレン・テトラフルオロエチレン共重合体（ダイキン工業（株）製“ネオフロン（登録商標）”ＥＴＦＥ  ＥＰ−５４６）のペレット（ＥＴＦＥペレット）を酸化インジウム錫が５重量％となるように混合してベント式二軸押出機に供給し、ストランド状に押出してカッティングし、ペレット状のＩＴＯ含有ＥＴＦＥ樹脂（ＩＴＯマスタ）を作製した。
【００４５】
（Ｂ）青色顔料分散フッ素樹脂（青色マスタ）の作製
平均粒径５０ｎｍのコバルトブルー（大日精化工業（株）製、ＦＣＭ  Ｈ１１０４）、および予め粉体化したエチレン・テトラフルオロエチレン共重合体（ダイキン工業（株）製“ネオフロン（登録商標）”ＥＴＦＥ  ＥＰ−５４６）の混合物をバンバリミキサーで溶融混練し、コバルトブルーを２０重量％含有する組成物を得た。次いでこの組成物とＥＴＦＥペレットをコバルトブルーが２重量％となるように混合してベント式二軸押出機に供給し、ストランド状に押出してカッティングし、ペレット状のコバルトブルー含有ＥＴＦＥ樹脂（青色マスタ）を作製した。
【００４６】
［実施例１］
ＥＴＦＥペレット、ＩＴＯマスタ、及び青色マスタを均一混合し、スクリュー径６５ｍｍの単軸押出機、フィルター、Ｔダイ、冷却ドラムを備える製膜装置に供給し、溶融押出製膜により厚さ１００μｍのＩＴＯ含有量が０．２５重量％、コバルトブルー含有量が０．０５重量％の無延伸フィルムを得た。得られたフィルムは、可視光線透過率Ｔｖが９１．６％と透明性が良いものであった。このフィルムの近赤外線透過率ＴＩＲは３８．７％と低いものであった。このものを窓枠に張設することによって図１に示す採光窓を得た。
【００４７】
［比較例１］
ＩＴＯマスタを配合しないこと以外は実施例１と同様に、厚さ１００μｍのＥＴＦＥ単体からなる無延伸フィルムを得た。得られたフィルムは、可視光線透過率が９１．１％と高いが、近赤外線透過率ＴＩＲは９２．５％と高いものであり、熱線遮断性がほとんど無い窓用フィルムであった。
【産業上の利用可能性】
【００４８】
本考案の熱線遮断性処理されたフィルム、特に熱線遮断性金属酸化物粒子を含有するフッ素樹脂フィルムを用いた採光窓は、透明性、機械特性、耐候性などの特性を損なうことなく有害光線の透過率を抑制した熱線遮断性フッ素樹脂フィルムからなる採光窓を得ることができると同時に、太陽光の透過による室内の温度を抑えるが、可視光線の取り込みは可能であり、昼間の室内照明の不要化、および自然光による屋内展示物の自然な色の見え方の提供、また屋内から大空が見えることによる開放感の演出などの利点を有するので、建造物の窓材として好適に用いられる。さらに通常のガラス窓に対して軽量、割れにくい、窓形状の自由なデザインが可能などの優位性を有するので利用価値が高い。なお本考案による窓の構造としては、横滑り出し、縦滑り出し、片引き、引き違い、はめ殺し、突き出しなどの構造があるが、特に限定されない。
【符号の説明】
【００４９】
１  窓枠
２  押さえ板固定用ネジ
３  押さえ板
４  熱線遮断処理されたフィルム
【図１】
0003190490.tif 000003
【図２】
0003190490.tif 000004
【手続補正書】
【提出日】平成26年3月3日(2014.3.3)
【手続補正１】
【補正対象書類名】実用新案登録請求の範囲
【補正対象項目名】全文
【補正方法】変更
【補正の内容】
【実用新案登録請求の範囲】
【請求項１】
窓枠と、該窓枠の開口部に張設された熱線遮断性プラスチックフィルムからなる採光窓。
【請求項２】
熱線遮断性プラスチックフィルムが、熱線遮断性金属酸化物粒子を含有するフッ素樹脂フィルムである請求項１記載の採光窓。
【請求項３】
該熱線遮断性金属酸化物粒子が酸化インジウム錫粒子である請求項２記載の採光窓。
【請求項４】
該フッ素樹脂フィルムのフィルム厚さが１０〜５００μｍである請求項２又は３のいずれか一項に記載の採光窓。
【手続補正２】
【補正対象書類名】明細書
【補正対象項目名】００２５
【補正方法】変更
【補正の内容】
【００２５】
分散方法は特に限定しないが、熱線遮断性金属酸化物微粒子と樹脂を溶融混練する方法、熱線遮断性金属酸化物微粒子の分散液と樹脂を溶融混練と同時に分散媒を除去する方法、熱線遮断性金属酸化物微粒子を樹脂溶液に分散させたのち溶媒を除去する方法などが用いられる。いずれの方法においても、所謂バインダーとなる樹脂の混合前形状は表面積の大きい粉体状が好ましい。例えば、熱線遮断性金属酸化物微粒子を溶融混練する方法は、粉末化した樹脂と粒子粉末をタンブラー、リボンブレンダー、ナウタミキサ（登録商標）、ヘンシェルミキサ（登録商標）、プラネタリーミキサー等で混合した後、ベント付きなどの一軸または二軸押出機で溶融混練し、押出されたストランドをカッティングしてマスタペレットとする方法、または粉末化した樹脂と粒子粉末をバンバリミキサー、ニーダー、カレンダロール、加熱ニーダー等の高剪断混練装置で一次混練した樹脂組成物を予め作製し、この樹脂組成物を上記樹脂と同種または他の樹脂と混合して上記と同様にマスタペレットとする方法が知られている。必要に応じて分散剤、各種安定剤を加えることも出来るが、混練温度や製膜温度で分解しない耐熱性、耐薬品性を有するものを選ぶ必要がある。